(57)【特許請求の範囲】
【請求項１】
反転されて既設管の内面を被覆する筒状のライニング材であって、
液状の母材樹脂を含浸する樹脂含浸部と、この樹脂含浸部の外側に積層され、たて糸とよこ糸とが筒状に織成された筒状織布と、不透過性材料からなり前記筒状織布を被覆する被膜部とを備え、
前記被膜部は、前記筒状織布の外面を周方向に不連続に被覆して設けられた一次被覆部と、前記筒状織布の外面における一次被覆部の不連続部を被覆して設けられた二次被覆部とを備え、
前記二次被覆部は前記一次被覆部よりも厚みを有するとともに、前記筒状織布のよこ糸のつなぎ目が前記二次被覆部に配設されたことを特徴とするライニング材。
【請求項２】
請求項１記載のライニング材であって、
前記不透過性材料は、ポリエチレン系樹脂またはポリプロピレン系樹脂であることを特徴とするライニング材。
【請求項３】
反転させて既設管の内面を被覆する筒状のライニング材の製造方法であって、
繊維材料からなる筒状織布の外面を不透過性材料で被覆する被膜部形成工程と、
補強材層を有する不織布基材を筒状に成形してなる樹脂含浸部の外側に、前記筒状織布を設ける工程とを含み、
前記筒状織布は、放射状に配列したたて糸に対してよこ糸を螺旋状に織り込んで組織されており、
前記被膜部形成工程では、断面形状が略偏平状となるように畳んだ状態の前記筒状織布の両面に、該筒状織布の幅よりも狭い範囲に不透過性材料を被覆して一次被覆部を形成した後、前記一次被覆部が幅方向の側部を含むとともに未被覆部分が側部とならない略偏平状に前記筒状織布を畳み直した状態で、前記未被覆部分を不透過性材料で被覆して二次被覆部を形成し、
前記二次被覆部の厚みを一次被覆部の厚みよりも厚く形成するとともに、前記筒状織布のよこ糸のつなぎ目を前記二次被覆部に配置することを特徴とするライニング材の製造方法。
【請求項４】
請求項３に記載のライニング材の製造方法において、
前記被膜部形成工程では、前記一次被覆部を形成した後、前記未被覆部分の位置が、略偏平状の筒状織布の一面側と他面側とで幅方向にずれるように当該筒状織布を畳み直し、前記二次被覆部を一面側と他面側とで重なり合わないように形成することを特徴とするライニング材の製造方法。
【発明の詳細な説明】
【技術分野】
【０００１】
本発明は、既設管の内面に施して更生するためのライニング材およびその製造方法に関する。
【背景技術】
【０００２】
地中に埋設された配管が老朽化した場合に、その管路を掘削することなく、管路の内面にライニング材を施して管路を補修する既設管の更生工法が種々提案されている。
【０００３】
この種の更生工法の一つとして、管状のライニング材の内側に、流体圧を作用させ、または流体圧により加圧ホースを反転挿入することによって、既設管内に配置したライニング材を管路の内周面に押圧し、一体化させてライニング層を形成する方法がある。また、ライニング材そのものを反転させながら管路内に挿入し、流体圧により管路の内周面に押圧し、硬化させて一体化する方法もある。
【０００４】
例えば、特許文献１に記載の更生工法では、密閉容器に接続された反転ノズルの開口端外周に管状ライニング材を取り付け、密閉容器内に水圧を作用させて、管状ライニング材を管路内に反転挿入する。ライニング材は、外表面がフィルム層で被覆された管状の樹脂吸収基材に、液状の熱硬化性樹脂を含浸させる構成とされている。
【先行技術文献】
【特許文献】
【０００５】
【特許文献１】特開２００３−１６５１５８号公報
【発明の概要】
【発明が解決しようとする課題】
【０００６】
前記従来のライニング材は、樹脂吸収基材として不織布が用いられ、更生後の管路の強度を上げるために、不織布を重ね合わせて樹脂吸収基材の肉厚を増加させたり、ガラス繊維等の強化繊維材料で補強したりものであった。しかし、樹脂吸収基材の肉厚が増加すると反転施工性が低下し、強化繊維材料による補強にも限界があった。そこで、複層構造のライニング材に、さらに繊維材料からなる筒状織物を介装して、ライニング材としての強度を向上させることが求められた。
【０００７】
筒状織物は、たて糸を中央主軸の周りに放射状に配列し、対応する綜絖の開口中によこ糸を螺旋状に織り込んで筒状に組織されている。これによって、筒状織物は、内部圧力に耐え、ライニング材を管状に保持する。ところが、筒状織物を構成するよこ糸またはたて糸の繊維が外表面に突出して、筒状織物の外側を被覆しているフィルム層に作用し、ピンホールが発生してしまいやすいという問題点があった。
【０００８】
本発明は、上記のような従来の問題点にかんがみてなされたものであり、その目的とするところは、複層構造のライニング材において、最外層の被膜部にピンホール等の不良を生じることなく筒状織布を備えさせて、更生後の管路に要求される高い強度を確保し、信頼性が高く施工性の良好なライニング材とその製造方法とを提供することにある。
【課題を解決するための手段】
【０００９】
前記課題を解決するため、本発明は、反転されて既設管の内面を被覆する筒状のライニング材を対象とし、このライニング材として、液状の母材樹脂を含浸する樹脂含浸部と、この樹脂含浸部の外側に積層され、たて糸とよこ糸とが筒状に織成された筒状織布と、不透過性材料からなり前記筒状織布を被覆する被膜部とを備えさせる。また、前記被膜部に、前記筒状織布の外面を周方向に不連続に被覆して設けられた一次被覆部と、前記筒状織布の外面における一次被覆部の不連続部を被覆して設けられた二次被覆部とを備えさせる。そして、前記二次被覆部を、前記一次被覆部よりも厚みを有するものとし、前記筒状織布のよこ糸のつなぎ目を前記二次被覆部に配設するように構成している。
【００１０】
筒状織布は、たて糸に織り込まれたよこ糸が織布の内外面に現れており、特に、よこ糸のつなぎ目の部分では、よこ糸の端部が外面側に突出している場合がある。このような部分では、筒状織布の外面を被覆する不透過性材料の厚みが、他の部分よりも相対的に薄くなり、または不透過性材料をよこ糸の端部が貫通し、被膜部にピンホールを形成する要因となりやすい。被膜部にピンホールが形成されると、ライニング材としての気密性が低下するうえ、ライニング材を反転施工する際には円滑に反転できない、という不都合を生じかねない。
【００１１】
これに対して、本発明では、前記特定事項を有することにより、筒状織布がライニング材の耐圧性能を高めるとともに、筒状織布のよこ糸のつなぎ目を被膜部の二次被覆部に配置してよこ糸の端部が不透過性材料によって確実に覆われるように構成している。このため、筒状織布の外面を被覆する被膜部にピンホール等の不良が発生するのを効果的に抑制することができ、ライニング材に十分な可撓性と良好な施工性とを備えさせ、更生管路の信頼性を高めることが可能となる。
【００１２】
前記ライニング材において、前記不透過性材料を、ポリエチレン系樹脂またはポリプロピレン系樹脂とすることが好ましい。
【００１３】
これにより、被膜部はライニング材の施工前の段階では内部を気密に被覆するものとなり、ライニング材の施工後には、耐久性、耐水性、および耐薬品性に優れたライニング層の表面を形成することができる。
【００１４】
また、前記課題を解決するための手段として、反転させて既設管の内面を被覆する筒状のライニング材の製造方法も本発明の技術的思想の範疇である。このライニング材の製造方法として、繊維材料からなる筒状織布の外面を不透過性材料で被覆する被膜部形成工程と、補強材層を有する不織布基材を筒状に成形してなる樹脂含浸部の外側に、前記筒状織布を設ける工程とを具備している。前記筒状織布は、放射状に配列したたて糸に対してよこ糸を螺旋状に織り込んで組織されている。前記被膜部形成工程では、断面形状が略偏平状となるように畳んだ状態の前記筒状織布の両面に、該筒状織布の幅よりも狭い範囲に不透過性材料を被覆して一次被覆部を形成した後、前記一次被覆部が幅方向の側部を含むとともに未被覆部分が側部とならない略偏平状に前記筒状織布を畳み直した状態で、前記未被覆部分を不透過性材料で被覆して二次被覆部を形成し、前記二次被覆部の厚みを一次被覆部の厚みよりも厚く形成するとともに、前記筒状織布のよこ糸のつなぎ目を前記二次被覆部に配置する構成としている。
【００１５】
この特定事項により、筒状織布によりライニング材の耐圧性能を高め、筒状織布のよこ糸のつなぎ目を被膜部の二次被覆部に配置して不透過性材料によって確実に覆うように形成することができる。このため、筒状織布の外面を被覆する被膜部にピンホール等の不良が発生するのを抑制することができ、強度、可撓性、施工性、および信頼性のいずれにも優れたライニング材を形成することができる。
【００１６】
前記ライニング材の製造方法において、前記被膜部形成工程では、一次被覆部を形成した後、前記未被覆部分の位置が、略偏平状の筒状織布の一面側と他面側とで幅方向にずれるように当該筒状織布を畳み直し、前記二次被覆部を一面側と他面側とで重なり合わないように形成することが好ましい。
【００１７】
これにより、一次被覆部に対して二次被覆部を好適な厚みにより形成することができ、筒状織布のよこ糸のつなぎ目を確実に被覆して、凹凸部やピンホール等の不良を発生させることなく被膜部を形成することができる。
【発明の効果】
【００１８】
本発明によれば、複層構造のライニング材において、外層の被膜部にピンホールを形成することなく筒状織布を備えさせて、更生後の管路に要求される高い強度と信頼性とを確保し得るライニング材を提供することができる。
【図面の簡単な説明】
【００１９】
【図１】図１は、本発明の実施形態に係るライニング材の概要を示す断面図である。
【図２】図２は、既設管内に反転挿入された状態のライニング材を示す断面図である。
【図３】図３は、既設管の内面を被覆した状態のライニング材を示す断面図である。
【図４】図４は、本発明に係るライニング材の施工工程を示す説明図である。
【図５】図５は、実施形態に係るライニング材を模式的に示す断面図である。
【図６】図６（ａ）および図６（ｂ）は、ライニング材の筒状織布および被膜部を模式的に示しており、図６（ａ）は断面図、図６（ｂ）はよこ糸のつなぎ目部分の拡大断面図である。
【図７】図７（ａ）および図７（ｂ）は、ライニング材における被膜部形成工程を示しており、図７（ａ）は平面図、図７（ｂ）は断面図である。
【図８】図８（ａ）〜図８（ｄ）は、前記被膜部形成工程を順に示す説明図である。
【図９】図９（ａ）〜図９（ｄ）は、比較例としての被膜部の形成過程を順に示す説明図である。
【図１０】図１０（ａ）および図１０（ｂ）は、比較例１に係るライニング材の筒状織布および被膜部を模式的に示し、図１０（ａ）は断面図、図１０（ｂ）はよこ糸のつなぎ目部分の拡大断面図である。
【図１１】図１１（ａ）および図１１（ｂ）は、比較例２に係るライニング材の筒状織布および被膜部を模式的に示し、図１１（ａ）は断面図、図１１（ｂ）はよこ糸のつなぎ目部分の拡大断面図である。
【図１２】図１２（ａ）および図１２（ｂ）は、比較例３に係るライニング材の筒状織布および被膜部を模式的に示し、図１２（ａ）は断面図、図１２（ｂ）はよこ糸のつなぎ目部分の拡大断面図である。
【発明を実施するための形態】
【００２０】
以下、実施形態に係るライニング材およびこのライニング材の製造方法について、図面を参照しつつ説明する。
【００２１】
（ライニング材）
図１〜図３に示すライニング材１は、補修対象の既設管８の内周面にライニング層を形成するものであり、あらかじめ既設管８の内径より小さい外径の略筒状に形成されている。図１に示されるように、ライニング材１は、外周側から順に、被膜部２、筒状織布３、および樹脂含浸部４を備えた複層構造を有している。
【００２２】
ライニング材１を構成する各層のうち、最も内側に配設される樹脂含浸部４は、不織布４１と補強材４２とを含む複合材料からなり、複層構造とされている。例えば、樹脂含浸部４は、不織布４１、４１と、これら不織布４１の間に介装された補強材４２とにより３層構造で形成されている。
【００２３】
不織布４１は、ライニング材１を施工する際に、液状の熱硬化性樹脂を主剤とする母材樹脂を含浸する繊維基材であり、可撓性を有して樹脂含浸性に優れる。不織布４１としては、ポリエステル繊維製の不織布、あるいは高性能ポリエチレン（ＨＰＰＥ）やポリプロピレンなどの高強度で高弾性を有する繊維からなる不織布が好ましい。不織布４１の形態は、可撓性を有して多孔質であれば、連続フィラメント又はステープルファイバーを含むフェルト、マット、又はウェブ等のどのような形態であってもよい。
【００２４】
この場合、樹脂含浸部４の不織布４１は、複数枚のシート状の不織布が重ね合わせて接合され、略筒状に形成されている。接合された複数枚の不織布の総幅寸法は、既設管８の内周長よりも長いものとされる。
【００２５】
補強材４２は、ガラス繊維、アラミド繊維、炭素繊維等の強化繊維材料からなるシート状基材である。中でも、得られる繊維強化樹脂成形品の強度や価格などを考慮すると、ガラス繊維からなることが好ましい。
【００２６】
樹脂含浸部４は、機械的な交絡加工により、不織布４１及び補強材４２の繊維同士が絡合されて、不織布４１と補強材４２とが一体化されている。樹脂含浸部４の交絡方法としては、特殊形状の針を用いて繊維を交絡させるニードルパンチ法、スパンレース法、ステッチボンド法等の機械的方法が挙げられる。樹脂含浸部４は、これらの繊維基材が既設管８の内周長よりも長い総幅寸法を有して、幅方向の端部同士を重ね合わせて略筒状とされている。
【００２７】
樹脂含浸部４の外側には、被膜部２で被覆された筒状織布３が設けられている。筒状織布３は、放射状に配列したたて糸の開口中によこ糸を螺旋状に織り込んだ、筒状の織物である。筒状織布３は、例えば、環状織機を用いて形成される。環状織機は、たて糸を中央主軸の周りに放射状に配列し、８〜１２本ビームごとに対応する綜絖の開口中によこ糸を螺旋状に織り込み、たて糸とよこ糸とを筒状に組織する構造を有している。
【００２８】
この種の環状織機では、筒状織布３の製造途中でよこ糸が消耗すると、新たなよこ糸ボビンを補充し、織り口のよこ糸同士をつなげる必要性がある。よこ糸のつなぎ目では、よこ糸の端部が互いに重合した状態でたて糸に織り込まれ、よこ糸の端部を拘束しない。そのため、前述したように、筒状織布３の表面に、よこ糸同士の重なりによる凸状部ができたり、よこ糸の端部が筒状織布３の表面側に突出したりすることがある。
【００２９】
筒状織布３を組織する繊維には、例えば、ポリエステル繊維やケブラー繊維の撚糸が用いられることが好ましい。繊度は、１，０００〜１５，０００ｄｔｅｘが好ましく、これよりも細いとライニング材１に必要とされる強度を得にくく、これよりも太いとライニング材１の厚みが厚くなり、反転施工性が悪くなる。より好ましくは、繊度が２，０００〜１０，０００ｄｔｅｘの繊維により筒状織布３が組織されることである。
【００３０】
被膜部２は、かかる筒状織布３の外面に付着され、筒状織布３の外面全体を被覆している。被膜部２は、加圧流体の不透過性を有する合成樹脂系材料からなる。被膜部２に好適な不透過性材料としては、ポリエチレン、ポリプロピレン、ポリウレタン、または軟質塩化ビニル樹脂等が挙げられる。中でも、被膜部２には、０．２〜２．０ｍｍ程度の厚さのポリプロピレンフィルム材が好適である。被膜部２は、これらのほか、ナイロン、ポリエステル、もしくはポリ塩化ビニル等の樹脂フィルム材、又はエラストマーや合成ゴム系材料からなるシート材等からなる構成であってもよい。
【００３１】
図５は、略偏平状に折り畳まれたライニング材１を模式的に示す断面図である。なお、図５では、説明の便宜上、複層構造の樹脂含浸部４を一体として描いている。
【００３２】
ライニング材１は最外層を構成する被膜部２として、一次被覆部２１と二次被覆部２２とを有している。一次被覆部２１は、筒状織布３の外面を周方向に不連続に被覆しており、略偏平状に畳まれた筒状織布３の少なくとも側部を覆って、図中上面側から下面側には連続して設けられている。筒状織布３の上面側と下面側とに、それぞれ一次被覆部２１の不連続部が設けられている。
【００３３】
一次被覆部２１の不連続部には、一次被覆部２１の相互間を接合するように二次被覆部２２が設けられている。二次被覆部２２は、筒状織布３の外面を被覆し、部分的に一次被覆部２１に覆い被せて設けられている。また、二次被覆部２２は一次被覆部２１よりも厚みを有している。
【００３４】
図６の各図は筒状織布３と被膜部２とを模式的に示す断面図である。図６（ｂ）に拡大して示すように、筒状織布３はたて糸３１によこ糸３２が織り込まれ、筒状に組織されている。一次被覆部２１の不連続部には、筒状織布３のよこ糸３２のつなぎ目３３が配置されている。前記のとおり、筒状織布３は外面に、よこ糸３２の端部が重なり合ったつなぎ目３３が現れることがある。このような場合のよこ糸３２のつなぎ目３３は、二次被覆部２２に配設され、一次被覆部２１よりも厚みを有する二次被覆部２２の不透過性材料に覆われている。ライニング材１は、二次被覆部２２によって、筒状織布３のよこ糸３２の端部が表面に突出しないよう被覆されている。
【００３５】
既設管８の更生過程において、ライニング材１の樹脂含浸部４は、未硬化の母材樹脂が含浸される。そして、図２に示すようにライニング材１は反転された状態で既設管８内に配置される。被膜部２は、ライニング材１の外面側を覆った状態から、反転施工されて、ライニング材１の内面側を覆った状態となって、既設管８内に配置される。
【００３６】
例えば、図４に示すように、既設管８の管路には、適当な間隔でマンホールＭ１、Ｍ２が設けられており、更生対象範囲のマンホールＭ１、Ｍ２の上流側及び下流側に堰き止め部材８１を設ける。堰き止めた下水等の流体は、さらに上流の図示しないマンホールから地上を迂回し、更生対象範囲の下流側管路へ排出される。
【００３７】
ライニング材１は可撓性を有する筒状体であることから、既設管８を更生するに際し、平坦状に折り畳んだ状態で搬入される。ライニング材１は、樹脂含浸部４に母材樹脂が含浸される。具体的には、図１に示すライニング材１の被膜部２の内部を減圧するとともに樹脂含浸部４の内部を脱気しつつ、被膜部２の内側に未硬化の母材樹脂を注入する。被膜部２はライニング材１の内部を気密に保ち、円滑な樹脂含浸を可能にする。これによって、母材樹脂を樹脂含浸部４に含浸させる。不織布４１及び補強材４２の繊維間の隙間は、脱気経路として作用するとともに、未硬化の母材樹脂の流路としても作用する。
【００３８】
なお、ライニング材１の母材樹脂は熱硬化性樹脂が主剤とされることが好ましく、例えば、比較的粘度が低く、硬化後の物性に優れ、低コストであるエポキシ系樹脂を主剤としたエポキシ系樹脂混合物であることが好ましい。母材樹脂の主剤としては、不飽和ポリエステル樹脂、ビニルエステル樹脂、またはメラミン樹脂等の熱硬化性樹脂が用いられてもよい。
【００３９】
ライニング材１を反転させつつ既設管８内へ挿入し後、図２に示すように既設管８内に配置する。圧縮空気や加熱水などの流体圧をライニング材１の外周側（被膜部２側）から作用させることにより、ライニング材１の内面側と外面側とを反転させる（反転工法）。
【００４０】
図４に示すように、反転したライニング材１の両端部に閉塞部材７１を取り付け、地上のボイラーユニット７から、ライニング材１に蒸気等の流体圧を供給する。これにより、ライニング材１を既設管８内で拡径させる。このとき、ライニング材１の被膜部２は、ライニング材の内外を気密に保持するので、流体圧の作用を効率よく利用することができる。図３に示すように、ライニング材１の樹脂含浸部４は既設管８の内壁に密着する。樹脂含浸部４に含浸している母材樹脂が硬化することで、ライニング材１は既設管８と一体化し、既設管８の内面を更生するものとなる。更生された既設管８は最内面が被膜部２で覆われた状態となり、表面平滑性に優れて、耐水性及び耐薬品性の高いライニング層が形成される。
【００４１】
（製造方法）
次に、前記ライニング材１の製造方法について、図面を参照しつつ説明する。
【００４２】
ライニング材１を構成する樹脂含浸部４を、図１に示したように複層構造にて形成し、既設管８の内径よりも小さい外径の筒状に成形する。また、環状織機を用いて筒状織布３を形成する。次いで、筒状に織成した筒状織布３を、偏平な断面形状に畳み、略帯状に変形させる。予め筒状織布３の外面を、ブラシや圧縮エアー等によって毛羽立ち加工しておき、被膜部２との密着性を高めることが好ましい。
【００４３】
図７および図８の各図は、筒状織布３の外面に不透過性材料を被覆する被膜部形成工程を示す説明図である。この工程では、畳んだ状態の筒状織布３の外面に対して、不透過性材料を被覆し、被膜部２を形成する。
【００４４】
図７（ａ）に示すように、筒状織布３を略偏平状に畳む際、筒状織布３を構成するよこ糸３２のつなぎ目３３を、幅方向の側部に配置して折り畳む。被膜部形成工程では、断面形状が略偏平状となるように畳んだ状態の筒状織布３の両面に、筒状織布３の畳み幅よりも狭い範囲で不透過性材料（図中の一次被覆部２１に相当）を被覆する。すなわち、略偏平状の筒状織布３において、よこ糸３２のつなぎ目３３が存在する側部を残して、不透過性材料を被覆する。これにより、筒状織布３の外面に対して、周方向には不連続とした一次被覆部２１を形成する。
【００４５】
筒状織布３に不透過性材料を被覆する方法としては、押出機に取り付けた金型から溶融樹脂を押出し、筒状織布３の長さ方向に順に被覆する押出ラミネート法またはカレンダロール法が好ましい。また、筒状織布３に、不透過性樹脂フィルム材を加熱して熱ラミネート法や、不透過性樹脂の粉状体を筒状織布３に散布し、これを加熱して溶融させ、カレンダロールにより被覆する熱ラミネート法であってもよい。
【００４６】
一次被覆部２１は、０．２〜２．０ｍｍ程度の厚さで形成することが好ましい。一次被覆部２１は、これよりも薄いとピンホールを生じやすく、これよりも厚いとライニング材１の反転施工性が悪化してしまう。より好ましい一次被覆部２１の厚さは、０．５〜１．５ｍｍである。
【００４７】
次いで、一次被覆部２１によって被覆されていない、未被覆部分３４に二次被覆部２２を形成する。これは、まず、図８（ａ）に示すように、筒状織布３を略偏平状に畳み直す。すなわち、形成した一次被覆部２１を幅方向の側部に配置するとともに、未被覆部分３４が側部とはならないように、筒状織布３を畳み直す。このように畳み直した状態で、未被覆部分３４は、筒状織布３の上面と下面とにそれぞれ位置している。また、未被覆部分３４は、畳んだ筒状織布３の上面と下面とで、幅方向に異なる位置となるように、筒状織布３を畳み直している。これにより、前述した筒状織布３のよこ糸３２のつなぎ目３３は、畳んだ筒状織布３の上面または下面に配置され、かつ互いに重なり合わない位置に配置される。
【００４８】
次いで、畳み直した筒状織布３に一次被覆部２１と同様の不透過性材料を被覆し、冷却ロール５により挟圧する。図８（ｂ）に示すように、畳んだ筒状織布３の一方の面の未被覆部分３４に不透過性材料（図中の二次被覆部２２に相当）を押し出し、未被覆部分３４を被覆する。さらに、冷却ロール５にて挟圧し、二次被覆部２２の外面形状を成形する。このとき、二次被覆部２２の厚みを、一次被覆部２１の厚みよりも厚く形成する。
【００４９】
次いで、図８（ｃ）に示すように、筒状織布３を上下反転させ、他方の面の未被覆部分３４に不透過性材料を被覆する。図８（ｄ）に示すように、不透過性材料で被覆した筒状織布３を冷却ロール５にて挟圧し、一次被覆部２１よりも厚みを有する二次被覆部２２を形成する。
【００５０】
このように、一次被覆部２１を形成する際には、筒状織布３のよこ糸３２のつなぎ目３３を、畳んだ状態の筒状織布３の側部に配置して不透過性材料を被覆する。これにより、よこ糸３２のつなぎ目３３や凸状部は、一次被覆部２１には含まれず、未被覆部分３４に位置することとなる。次いで、未被覆部分３４が、幅方向の側部とならないように筒状織布３を畳み直した後、未被覆部分３４を不透過性材料で被覆している。これにより、図６（ａ）および図６（ｂ）に示したように、よこ糸３２のつなぎ目３３を二次被覆部２２に含めて形成することができる。
【００５１】
例示の形態では、二次被覆部２２を、一次被覆部２１の厚みよりも厚く形成しているので、よこ糸３２のつなぎ目３３を不透過性材料で十分に覆い、被膜部２の外面によこ糸３２が露出するのを防いで、筒状織布３の外面を滑らかに形成することができる。
【００５２】
一次被覆部２１と二次被覆部２２との厚みの差は、０．１〜１．０ｍｍの範囲であることが好ましい。これらの厚みの差が０．１ｍｍよりも小さいと、二次被覆部２２によこ糸３２のつなぎ目３３が作用して、被膜部２にピンホール等を形成してしまうおそれがある。また、厚みの差が１．０ｍｍより大きいと、ライニング材１としての反転施工性が悪化するおそれがある。さらに好ましくは、一次被覆部２１と二次被覆部２２との厚みの差が、０．３〜０．７ｍｍの範囲で形成されることである。
【００５３】
加えて、被膜部形成工程では、一次被覆部２１を形成した後、未被覆部分３４の位置が、略偏平状の筒状織布３の一面側と他面側とで幅方向にずれるように筒状織布３を畳み直し、二次被覆部２２を一面側と他面側とで互いに重なり合わないように形成している。
【００５４】
ここで、未被覆部分３４を互いに重なり合う配置として、二次被覆部２２を形成した場合の比較例を、図９各図を参照しつつ説明する。図９（ａ）に示すように、筒状織布３０に一次被覆部２０１を形成した後、上面と下面とで、未被覆部分３０４が互いに重なり合う配置となるように筒状織布３０を畳み直す。すなわち、略偏平状に畳んだ状態の筒状織布３０の幅方向の中央部に未被覆部分３０４を配置する。
【００５５】
この状態で、一方の面の未被覆部分３０４に不透過性材料を押し出し、図９（ｂ）に示すように、冷却ロール５にて二次被覆部２０２を成形する。被覆した不透過性材料は、筒状織布３０の未被覆部分３０４を押圧し、筒状織布３０を下面側へ押し下げてしまう。一方の面の二次被覆部２０２は、この状態で冷却ロール５にて挟圧されて、所要の厚みよりも厚く形成されることとなる。
【００５６】
次いで、図９（ｃ）に示すように、筒状織布３０を上下反転させると、他方の面の未被覆部分３０４は上方へ凸状に変形している。また、先に形成した二次被覆部２０２の厚みが作用して、未被覆部分３０４およびその周辺が押し上げられる。この状態で、未被覆部分３０４に不透過性材料を被覆することになるので、図９（ｄ）に示すように、他方の面に形成される二次被覆部（図中上方の二次被覆部）２０２は厚みが十分でなく、所要の厚さよりも薄くなってしまう。
【００５７】
このように、薄く形成された二次被覆部２０２に筒状織布３０のよこ糸のつなぎ目が配置されていると、よこ糸が被膜部２０の外面に露出したり、被膜部２０を貫通してしまったりするおそれがある。このため、被膜部２０にピンホールが形成されやすくなり、良好なライニング層を形成することが困難となる。
【００５８】
これに対し、本実施形態に係る被膜部形成工程においては、一次被覆部２１を形成した後、未被覆部分３４の位置が、略偏平状の筒状織布３の一面側と他面側とで幅方向にずれるように筒状織布３を畳み直し、二次被覆部２２を上下に重なり合わない配置で形成している。その結果、ライニング材１の筒状織布３に、図９（ｄ）に示したような問題が発生せず、良好に被膜部２を設けることができる。
【００５９】
次いで、被膜部形成工程を経た筒状織布３を、筒状の樹脂含浸部４の外側に配置する。これにより、図５に示したように、樹脂含浸部４、筒状織布３、および被膜部２を備えたライニング材１を形成することができる。
【００６０】
ライニング材１の実施例として、筒状織布３を、繊度２５００ｄｔｅｘのポリエステル繊維撚糸を用いて形成した。また、筒状織布３の外面の被膜部２を、一次被覆部２１の厚さを０．７ｍｍとし、二次被覆部２２の厚さを１．２ｍｍとして、これらの厚みに０．５ｍｍの差を設けて形成し、二次被覆部２２によこ糸３２のつなぎ目３３を配置した（図６（ｂ）参照）。
【００６１】
実施例に係るライニング材１は、被膜部２にピンホール等の不良を生じることがなく、筒状織布３の外面が滑らかに覆われて形成された。これにより、ライニング材１を、被膜部２による高い気密性を有し、柔軟でかつ十分な強度を有し、反転施工性にも優れたものとすることができた。
【００６２】
図１０〜図１２には、実施例に係るライニング材１に対する比較例１〜３を示す。これらの比較例１〜３では、いずれも、筒状織布３０を、繊度２５００ｄｔｅｘのポリエステル繊維撚糸からなるたて糸３０１とよこ糸３０２とを用いて形成した。
【００６３】
図１０（ａ）および図１０（ｂ）に示す比較例１では、被膜部２０の一次被覆部２０１、二次被覆部２０２をともに約０．７ｍｍの厚さとし、これらの厚みの差を０．１未満として形成した。二次被覆部２０２には、よこ糸３０２のつなぎ目３０３を配置したが、筒状織布３０の上下両面で、幅方向の中央部に重なり合う位置に二次被覆部２０２を形成した。
【００６４】
この場合、図１０（ｂ）に示すように、二次被覆部２０２は、筒状織布３０のよこ糸３０２のつなぎ目３０３を十分に覆うことができないものとなった。その結果、二次被覆部２０２の外面によこ糸３０２が露出してしまい、ピンホールの発生に繋がった。
【００６５】
図１１（ａ）および図１１（ｂ）に示す比較例２では、一次被覆部２０１の形成後、図９にて説明したように、未被覆部分３０４を筒状織布３０の上下両面で重なり合う配置として二次被覆部２０２を形成した。二次被覆部２０２には、よこ糸３０２のつなぎ目３０３を配置した。
【００６６】
この場合、一次被覆部２０１を０．７ｍｍの厚さで形成したものの、二次被覆部２０２の所要の厚さとは異なるものとなった。すなわち、二次被覆部２０２は、一方の面では厚さが十分であったが、他方の面では厚さが０．１５ｍｍとなって形成された。図１１（ｂ）に示すように、二次被覆部２０２は、筒状織布３０のよこ糸３０２のつなぎ目３０３を十分に覆うことができず、二次被覆部２０２の外面によこ糸３０２が露出し、ピンホールの発生に繋がった。
【００６７】
図１２（ａ）および図１２（ｂ）に示す比較例３では、二次被覆部２０２を、筒状織布３０の上下両面で重なり合わない位置に形成したが、筒状織布３０のよこ糸３０２のつなぎ目３０３を一次被覆部２０１に配置した。
【００６８】
この場合、一次被覆部２０１と二次被覆部２０２との厚みの差は０．５ｍｍと好適な範囲にあったが、一次被覆部２０１に配置されたよこ糸３０２のつなぎ目３０３が、一次被覆部２０１の外面に露出した。その結果、被膜部２０の一次被覆部２０１に、ピンホール等の不良が発生した。
【００６９】
比較例１〜３は、いずれも筒状織布３０を覆う被膜部２０に問題点を有したものとなり、反転施工性に劣り、更生後の管路に要求されるような高い強度を確保し得るライニング材を形成することはできなかった。
【００７０】
以上のとおり、本発明により、筒状織布３が耐圧性能を高め、十分な強度と耐久性とをもたらし、筒状織布３のよこ糸３２のつなぎ目３３が被膜部２で覆われて、表面平滑性に優れて、ピンホール等の不良の発生を防いだライニング材１を形成することができる。このため、既設管の更生に好適なライニング材１とすることができ、更生された管路の信頼性と耐久性とを高めることが可能となる。
【００７１】
なお、筒状織布３のよこ糸３２のつなぎ目３３が、畳んだ筒状織布３の側部に配置されない場合や、よこ糸３２やたて糸３１の織成に乱れた箇所がある場合には、二次被覆部２２を形成する前または後、その箇所を不透過性材料製のフィルム材やシート材で部分的に被覆して対応することができる。
【産業上の利用可能性】
【００７２】
本発明は、既設管を更生するライニング材に対して好適に利用することができる。
【符号の説明】
【００７３】
１    ライニング材
２    被膜部
２１  一次被覆部
２２  二次被覆部
３    筒状織布
３１  たて糸
３２  よこ糸
３３  つなぎ目
３４  未被覆部分
４    樹脂含浸部
４１  不織布
４２  補強材
５    冷却ロール
７    ボイラーユニット
７１  閉塞部材
８    既設管
８１  堰き止め部材
【図１】
0006484120.tif 000002
【図２】
0006484120.tif 000003
【図３】
0006484120.tif 000004
【図４】
0006484120.tif 000005
【図５】
0006484120.tif 000006
【図６】
0006484120.tif 000007
【図７】
0006484120.tif 000008
【図８】
0006484120.tif 000009
【図９】
0006484120.tif 000010
【図１０】
0006484120.tif 000011
【図１１】
0006484120.tif 000012
【図１２】
0006484120.tif 000013